(57)【特許請求の範囲】
【請求項１】
酸化鉄含有物質と炭素質還元剤を含む原料混合物を、移動炉床式加熱還元炉の炉床上に装入して加熱し、該原料混合物中の酸化鉄を炭素質還元剤により還元し、生成する金属鉄を副生するスラグと分離しつつ粒状に凝集させた後、冷却凝固させて粒状金属鉄を製造する方法において、
（１）前記原料混合物に含まれるＣａＯ供給物質、ＭｇＯ供給物質およびＳｉＯ2供給物質の量を調整することによって、スラグ中のＣａＯ、ＭｇＯおよびＳｉＯ2の含有量から求められる該スラグの塩基度［（ＣａＯ＋ＭｇＯ）／ＳｉＯ2］を１．４〜２．３の範囲とし、
（２）前記塩基度を満足するスラグの硫黄分配比向上成分として、前記原料混合物に、Ｎａ2Ｏ供給物質、Ｋ2Ｏ供給物質およびＬｉ2Ｏ供給物質よりなる群から選ばれる少なくとも１種を配合し、
前記原料混合物に、前記Ｎａ2Ｏ供給物質を配合するときは、該スラグ中のＮａ2Ｏ含有量を０．１０％以上とし、前記Ｋ2Ｏ供給物質を配合するときは、該スラグ中のＫ2Ｏ含有量を０．１０％以上とし、前記Ｌｉ2Ｏ供給物質を配合するときは、該スラグ中のＬｉ2Ｏ含有量を０．０５％以上とすることを特徴とする低硫黄含有量の粒状金属鉄の製造方法。
【請求項２】
前記スラグ中のＭｇＯ含有量を５〜２２％（質量％の意味。以下同じ）とする請求項１に記載の製造方法。
【請求項３】
前記Ｎａ2Ｏ供給物質として、Ｎａ2Ｏおよび／または炭酸ナトリウムを配合する請求項１または２に記載の製造方法。
【請求項４】
前記Ｋ2Ｏ供給物質として、Ｋ2Ｏおよび／または炭酸カリウムを配合する請求項１〜３のいずれかに記載の製造方法。
【請求項５】
前記Ｌｉ2Ｏ供給物質として、Ｌｉ2Ｏおよび／または炭酸リチウムを配合する請求項１〜４のいずれかに記載の製造方法。
【請求項６】
Ｎａ2ＯとＫ2Ｏの供給物質として、ネフェリンを配合する請求項１〜５のいずれかに記載の製造方法。
【請求項７】
前記原料混合物に含まれる前記ＭｇＯ供給物質以外のＭｇＯ供給物質、および／または前記原料混合物に含まれる前記ＣａＯ供給物質以外のＣａＯ供給物質を更に配合する請求項１〜６のいずれかに記載の製造方法。
【請求項８】
ＭｇＯとＣａＯの供給物質として、ドロマイト鉱石を配合する請求項７に記載の製造方法。
【請求項９】
前記原料混合物に含まれる前記ＭｇＯ供給物質以外のＭｇＯ供給物質として、ＭｇＯおよび／または炭酸マグネシウムを配合する請求項７または８に記載の製造方法。
【請求項１０】
前記原料混合物に含まれる前記ＣａＯ供給物質以外のＣａＯ供給物質として、ＣａＯおよび／または炭酸カルシウムを配合する請求項７または８に記載の製造方法。
【請求項１１】
請求項１〜１０のいずれかに記載の製造方法で副生するスラグ。
【請求項１２】
（１）スラグ中のＣａＯ、ＭｇＯおよびＳｉＯ2の含有量から求められる該スラグの塩基度［（ＣａＯ＋ＭｇＯ）／ＳｉＯ2］が１．４〜２．３で、
（２）該スラグ中のＭｇＯ含有量が５〜２２％で、且つ
（３）該スラグ中のＮａ2Ｏ含有量が０．１０％以上、Ｋ2Ｏ含有量が０．１０％以上、或いはＬｉ2Ｏ含有量が０．０５％以上の少なくとも一つを満足する請求項１１に記載のスラグ。
【発明の詳細な説明】
【技術分野】
【０００１】
本発明は、粒状金属鉄の製造方法に関するものであり、より詳細には、酸化鉄含有物質と炭素質還元剤を含む原料混合物を移動炉床式加熱還元炉で加熱して直接還元し、粒状金属鉄を製造する方法に関するものである。
【背景技術】
【０００２】
鉄鉱石や酸化鉄等の酸化鉄含有物質から鉄を生産する方法としては、高炉法が主流である。その一方で、比較的小規模で、多品種・少量生産向きの製鉄法として、酸化鉄含有物質と、石炭やコークス等の炭素質還元剤（以下、炭材ということがある）とを含む原料混合物（あるいは該混合物を押し固めた簡易成形体、更にはペレットやブリケットなどに成形した炭材内装成形体）を移動炉床式の加熱還元炉（例えば、回転炉床炉など）の炉床上に装入し、原料混合物が該炉内を移動する間に、加熱バーナーによる熱や輻射熱で加熱することによって原料混合物中の酸化鉄を炭素質還元剤で直接還元し、得られた金属鉄（還元鉄）を続いて浸炭・溶融させ、次いで副生するスラグと分離しつつ粒状に凝集させた後、冷却凝固させて粒状の金属鉄（還元鉄）を製造する方法が開発され、注目を集めている（特許文献１〜３など）。
【０００３】
こうした直接還元製鉄法は、高炉等の大規模な設備が不要になるため、最近実用化研究が盛んに行われている。しかし工業的規模で実施するには、操業安定性や安全性、経済性、粒状金属鉄（製品）の品質などを含めて更に改善しなければならない課題も多い。
【０００４】
当該課題の１つは、炭素質還元剤として最も汎用性の高い石炭を使用した場合に、石炭中に多く含まれる硫黄分が粒状金属鉄に不可避的に混入するのを防止することが挙げられる。本発明者らが確認したところによると、炭素質還元剤として石炭を配合した原料混合物を加熱還元した場合、石炭に含まれる硫黄分のうち７０％程度以上は、加熱還元によって生成する粒状金属鉄内に取り込まれ、該粒状金属鉄中の硫黄含有量（以下、粒状金属鉄中の硫黄含有量を［Ｓ］、スラグ中の硫黄含有量を（Ｓ）と表わすことがある）は０．１％以上、用いる石炭の銘柄によっては０．２％以上にも達することがある。従ってこの様に高い硫黄含有量では製品価値が著しく損なわれ、用途も著しく制限されることになる。特に直接還元製鉄法によって得られた粒状金属鉄は、電気炉や転炉のような既存の製鋼設備へ送られ、鉄源としても使用されるため、粒状金属鉄中の硫黄含有量をできるだけ低減することが望まれる。
【０００５】
そこで本発明者らは、上記方法によって得られる粒状金属鉄の硫黄含有量を可及的に低減するために改良研究を進めた。その結果、本発明者らは、粒状金属鉄の品質向上を期して、粒状金属鉄の純度を高める技術を特許文献４に提案している。この特許文献４には、浸炭・溶融時における成形体近傍の雰囲気ガスの還元度を適切に制御することによって、還元末期から浸炭・溶融が完了するまでに粒状金属鉄の再酸化を防止すれば、粒状金属鉄の純度を向上できることが開示されている。この特許文献４には、粒状金属鉄の硫黄含有量低減技術についても記載されており、金属鉄を溶融させたときに副生するスラグに含まれるＣａＯ量とＳｉＯ2量から求められる塩基度（ＣａＯ／ＳｉＯ2）を適切に制御すれば、硫黄含有量を低減できることが開示されている。
【０００６】
粒状金属鉄の硫黄含有量低減技術としては、上記特許文献４の他に、特許文献５の技術も本発明者らは先に提案した。特許文献５では、原料混合物中に含まれるＣａＯ、ＭｇＯおよびＳｉＯ2の含有量から求められるスラグ形成成分の塩基度［（ＣａＯ＋ＭｇＯ）／ＳｉＯ2］を１．３〜２．３の範囲とすると共に、スラグ形成成分中に占めるＭｇＯ量を適切に制御することによって、粒状金属鉄に含まれる硫黄量を低減している。
【特許文献１】特開平２−２２８４１１号公報
【特許文献２】特開２００１−２７９３１３号公報
【特許文献３】特開２００１−２４７９２０号公報
【特許文献４】特開２００１−２７９３１５号公報
【特許文献５】特開２００４−２８５３９９号公報
【発明の開示】
【発明が解決しようとする課題】
【０００７】
本発明は、この様な状況に鑑みてなされたものであり、その目的は、回転炉床式などの移動炉床式加熱還元炉を使用し、酸化鉄含有物質と炭素質還元剤を含む原料混合物を加熱し、該原料混合物中の酸化鉄含有物質を炭素質還元剤により直接還元して粒状金属鉄を製造する際に、石炭やコークスのように硫黄を多く含む炭素質還元剤を使用したときであっても、粒状金属鉄に混入する硫黄量を可及的に抑えることができ、硫黄含有量が低減された高品質の粒状金属鉄を生産性よく製造できる方法を提供することにある。
【課題を解決するための手段】
【０００８】
上記課題を解決することのできた本発明に係る低硫黄含有量の粒状金属鉄の製造方法とは、酸化鉄含有物質と炭素質還元剤を含む原料混合物を、移動炉床式加熱還元炉の炉床上に装入して加熱し、該原料混合物中の酸化鉄を炭素質還元剤により還元し、生成する金属鉄を副生するスラグと分離しつつ粒状に凝集させた後、冷却凝固させて粒状金属鉄を製造する方法において、前記原料混合物に、Ｎａ2Ｏ供給物質、Ｋ2Ｏ供給物質およびＬｉ2Ｏ供給物質よりなる群から選ばれる少なくとも１種を配合すると共に、前記原料混合物に含まれるＣａＯ供給物質、ＭｇＯ供給物質およびＳｉＯ2供給物質の量と、配合する前記Ｎａ2Ｏ供給物質、前記Ｋ2Ｏ供給物質、前記Ｌｉ2Ｏ供給物質の量とを調整することによって、（１）スラグ中のＣａＯ、ＭｇＯおよびＳｉＯ2の含有量から求められる該スラグの塩基度［（ＣａＯ＋ＭｇＯ）／ＳｉＯ2］を１．４〜２．３の範囲とし、（２）前記原料混合物に、前記Ｎａ2Ｏ供給物質を配合するときは、該スラグ中のＮａ2Ｏ含有量を０．１０％以上とし、前記Ｋ2Ｏ供給物質を配合するときは、該スラグ中のＫ2Ｏ含有量を０．１０％以上とし、前記Ｌｉ2Ｏ供給物質を配合するときは、該スラグ中のＬｉ2Ｏ含有量を０．０５％以上とする点に要旨を有する。
【０００９】
前記スラグ中のＭｇＯ含有量は、５〜２２％（質量％の意味。以下同じ）とすることが好ましい。
【００１０】
前記Ｎａ2Ｏ供給物質としては、例えば、Ｎａ2Ｏおよび／または炭酸ナトリウム（Ｎａ2ＣＯ3）を配合すればよい。前記Ｋ2Ｏ供給物質としては、例えば、Ｋ2Ｏおよび／または炭酸カリウム（Ｋ2ＣＯ3）を配合すればよい。前記Ｌｉ2Ｏ供給物質としては、例えば、Ｌｉ2Ｏおよび／または炭酸リチウム（Ｌｉ2ＣＯ3）を配合すればよい。Ｎａ2ＯとＫ2Ｏの供給物質としては、例えば、ネフェリンを配合すればよい。
【００１１】
前記原料混合物に含まれる前記ＭｇＯ供給物質以外のＭｇＯ供給物質、および／または前記原料混合物に含まれる前記ＣａＯ供給物質以外のＣａＯ供給物質を更に配合してもよい。ＭｇＯとＣａＯの供給物質としては、例えば、ドロマイト鉱石を配合すればよい。前記原料混合物に含まれる前記ＭｇＯ供給物質以外のＭｇＯ供給物質としては、例えば、ＭｇＯおよび／または炭酸マグネシウムを配合すればよい。前記原料混合物に含まれる前記ＣａＯ供給物質以外のＣａＯ供給物質としては、例えば、ＣａＯおよび／または炭酸カルシウムを配合すればよい。
【００１２】
本発明には、上記製造方法で副生するスラグも包含される。当該スラグは、（１）スラグ中のＣａＯ、ＭｇＯおよびＳｉＯ2の含有量から求められる該スラグの塩基度［（ＣａＯ＋ＭｇＯ）／ＳｉＯ2］が１．４〜２．３で、（２）該スラグ中のＭｇＯ含有量が５〜２２％で、且つ（３）該スラグ中のＮａ2Ｏ含有量が０．１０％以上、Ｋ2Ｏ含有量が０．１０％以上、或いはＬｉ2Ｏ含有量が０．０５％以上の少なくとも一つを満足していればよい。
【発明の効果】
【００１３】
本発明によれば、原料混合物に含まれるＣａＯ供給物質、ＭｇＯ供給物質およびＳｉＯ2供給物質の量と、該原料混合物に配合するＮａ2Ｏ供給物質、Ｋ2Ｏ供給物質、或いはＬｉ2Ｏ供給物質の量を調整することによって、粒状金属鉄を製造する際に副生するスラグの塩基度［（ＣａＯ＋ＭｇＯ）／ＳｉＯ2］を適正範囲に調整すると共に、該スラグ中に占めるＮａ2Ｏ量、Ｋ2Ｏ量、或いはＬｉ2Ｏ量を適正な範囲に制御している。その結果、石炭やコークスのように硫黄を多く含む炭素質還元剤を使用したときであっても、粒状金属鉄に不可避的に混入する硫黄量の増大を可及的に抑えることができ、硫黄含有量の少ない高品質の粒状金属鉄を生産性よく製造できることになった。
【発明を実施するための最良の形態】
【００１４】
はじめに、本発明のベースとなる回転炉床炉などの移動炉床式加熱還元炉を用いた直接還元製鉄法について、前述した特許文献４および特許文献５に到達した経緯を踏まえながら説明する。
【００１５】
実用炉として一般的に使用される大型の回転炉床式加熱還元炉では、回転炉床の上部に設けた複数個のバーナーで天然ガスなどの燃料ガスを燃焼させ、その燃焼熱を、炉床上の原料混合物の還元溶融に必要な熱として供給されるが、該燃焼によって発生する排ガス中に含まれるＣＯ2やＨ2Ｏ等の酸化性ガスは、原料混合物周辺の雰囲気ガス組成に影響を及ぼすため、雰囲気ガスの還元ポテンシャルを高く維持することはかなり難しい。その一方で、原料混合物内またはその周辺ガスの還元ポテンシャルが十分に高ければ、原料混合物内に配合されている石炭やコークスなどの炭素質還元剤に含まれている硫黄分は、スラグに含まれるＣａＯ分によりＣａＳとして固定され、スラグと共に分離される。特に原料混合物内に蛍石（ＣａＦ2）等のフッ素含有物質を配合すると、上記硫黄分を更に固定できることが知られている。
【００１６】
そのため図１に示した加熱還元炉Ａの炉床上に、図には示していない炭素質粉末の層（以下、床敷き層という）を予め形成しておき、該床敷き層上に原料混合物を装入して加熱還元を行えば、回転炉床式加熱還元炉の炉床が一巡する８分から１６分程度の短時間の間に、目標とする還元溶融反応が効率よく進行すると共に、原料混合物近傍における雰囲気ガスの還元ポテンシャルを高レベルに維持することができ、併せて脱硫能も相対的に高められる。
【００１７】
しかし実用規模の回転炉床式加熱還元炉で、低硫黄含有量の粒状金属鉄を確実に得るには、床敷き層を形成する上記操作のみでは依然として不十分であるという観点に基づいて研究を進めた結果、前述した特許文献４および特許文献５では、粒状金属鉄の低硫化をより確実に進めることのできる技術を確立した。これらの特許文献では、いずれも、スラグの塩基度に着目したが、その理由を要約すると以下の通りである。
【００１８】
粒状金属鉄中の硫黄分［Ｓ］を低減するには（即ち、見掛け上の脱硫率を高めるには）、ＣａＳとしてスラグ中に固定されている硫黄分（Ｓ）をスラグ中に固定したままの状態で如何に安定に保ち、還元鉄方向への移行を阻止するかが極めて重要である。そのためには、雰囲気ガスの還元度を高く維持すると共に、最終スラグの塩基度を可能な限り高くすることが重要となる。しかし本発明の対象となる還元溶融プロセスでは、溶鉄を扱う従来の製銑・製鋼炉とは異なり、移動炉床式加熱還元炉の設備面および操業面から、雰囲気温度を１５５０℃を超えて高めることは好ましいことではなく、雰囲気温度は１５５０℃程度以下、好ましくは１５００℃以下に維持しながら操業することが望まれる。ところがこの様な温度条件下では、前記還元溶融工程で副生するスラグの塩基度が１．７を超えるように高めると、スラグの融点が上昇して相互の凝集が阻害されるばかりでなく、還元鉄の凝集をも阻害するため、大粒の粒状金属鉄を高歩留まりで製造することが困難になる。
【００１９】
そこで本発明法では、原料混合物に含まれるＣａＯ供給物質、ＭｇＯ供給物質およびＳｉＯ2供給物質の量と、前記Ｎａ2Ｏ供給物質、前記Ｋ2Ｏ供給物質、或いは前記Ｌｉ2Ｏ供給物質の量を調整することによって、（１）スラグの塩基度を１．４〜２．３の範囲内に制御すると共に、（２）該スラグに占めるＮａ2Ｏ量が０．１０％以上、Ｋ2Ｏ量が０．１０％以上、或いはＬｉ2Ｏ量が０．０５％以上となるように原料の成分調整を行えば、最終的に生成するスラグ−粒状金属鉄間の硫黄分配比（Ｓ）／［Ｓ］が著しく向上し、粒状金属鉄中に歩留る硫黄含有量［Ｓ］を大幅に低減できる。また、本発明では、スラグに占めるＭｇＯ量が５〜２２％の範囲となるように原料の成分調整を行うことが好ましい。以下、本発明について詳しく説明する。
【００２０】
［（２）スラグ中のＮａ2Ｏ量、Ｋ2Ｏ量、Ｌｉ2Ｏ量］
通常の製銑・製鋼時におけるスラグ−メタル間反応において、硫黄分配比（Ｓ）／［Ｓ］がスラグの塩基度と密接な関係を有していることは知られている。
【００２１】
ところが本発明では、スラグ中にＮａ2Ｏ、Ｋ2Ｏ、およびＬｉ2Ｏよりなる群から選ばれる少なくとも１種を含有させることによって、従来のように、スラグ中にＣａＯとＭｇＯを含有させた場合よりも脱硫効果を発揮させる点で特異性を有している。
【００２２】
Ｎａ2Ｏ、Ｋ2Ｏ、およびＬｉ2Ｏよりなる群から選ばれる少なくとも１種を併用することで卓越した脱硫効果が得られる原因については、現在のところ理論的に解明されていないが、後述する実験結果も踏まえて考えると、次の様に推定される。即ち、粒状金属鉄を製造する際に副生するスラグの塩基度に加えてスラグ中のＮａ2Ｏ量、Ｋ2Ｏ量、或いはＬｉ2Ｏ量を適切に制御することによって、副生スラグの融点が低下し、またスラグの流動性などの物性が最適化され、副生スラグに対する硫黄分配比（Ｓ）／［Ｓ］が最大限に高められたと考えられる。特にＮａ2Ｏ、Ｋ2ＯおよびＬｉ2Ｏは、スラグの融点降下に大きく影響を及ぼし、スラグ中にＮａ2Ｏを０．１０％程度、またはＫ2Ｏを０．１０％程度、またはＬｉ2Ｏを０．０５％程度含有させるだけで、その効果を発揮させる。生成スラグに含まれるＬｉ2Ｏ量は、０．１％以上であることが好ましく、より好ましくは０．３％以上である。
【００２３】
生成スラグに含まれるＮａ2Ｏ量の上限は５％、Ｋ2Ｏ量の上限は５％、Ｌｉ2Ｏ量の上限は１２％とするのがよい。生成スラグに、Ｎａ2ＯやＫ2Ｏ、Ｌｉ2Ｏを積極的に含有させることで、副生するスラグの融点は低下し、スラグへの硫黄分配は向上する。しかしスラグ中のＮａ2ＯやＫ2Ｏ、Ｌｉ2Ｏの含有量を多くするとＮａ2Ｏ成分やＫ2Ｏ成分、Ｌｉ2Ｏ成分の蒸発が激しくなり、蒸発したＮａ2ＯやＫ2Ｏ、Ｌｉ2Ｏが炉内の耐火物と反応して損傷を早める。Ｎａ2Ｏ含有量は、好ましくは４．５％以下、より好ましくは４％以下とする。Ｋ2Ｏ含有量は、好ましくは３％以下、より好ましくは２％以下とする。Ｌｉ2Ｏ含有量は、好ましくは１１％以下、より好ましくは１０％以下とする。Ｎａ2ＯとＫ2ＯとＬｉ2Ｏは、夫々単独で使用してもよいし、２種以上を用いてもよい。
【００２４】
なお、上記スラグに、Ｎａ，ＫまたはＬｉ以外のアルカリ金属の酸化物を含有するように原料混合物にアルカリ酸化物供給物質を配合してもよい。即ち、前記原料混合物に、Ｎａ2Ｏ供給物質、Ｋ2Ｏ供給物質およびＬｉ2Ｏ供給物質よりなる群から選ばれる少なくとも１種を配合すればよい。
【００２５】
［（１）スラグの塩基度［（ＣａＯ＋ＭｇＯ）／ＳｉＯ2］：１．４〜２．３］
スラグの塩基度［（ＣａＯ＋ＭｇＯ）／ＳｉＯ2］は、１．４〜２．３の範囲とする。塩基度調整材として配合する石灰石やドロマイト鉱石などのＣａＯ／ＭｇＯ供給物質の配合比率を更に高め、最終スラグに含まれるＭｇＯ量を更に高めてやれば、スラグの塩基度を２．３超に高めることができ、最終スラグの融点を更に低下させることができる。しかしスラグの塩基度を高くし過ぎると、スラグの粘性（流動性）が増大して還元鉄の凝集が阻害され、球形に近い好適形状の粒状金属鉄が得られ難くなるばかりでなく、粒状金属鉄としての歩留りも低下する傾向が見られるので、スラグの塩基度の上限は２．３と定めた。スラグの塩基度は、好ましくは２．２以下、より好ましくは２．０以下に調整するのがよい。
【００２６】
スラグの塩基度の下限を１．４と定めたのは、塩基度がこれを下回ると、スラグそのものによる脱硫能が低下し、たとえ雰囲気の還元ポテンシャルが充分に高く維持できたとしても本来の目的が達成できなくなるからである。本発明を実施する上で好ましい塩基度は、１．５以上である。
【００２７】
［スラグ中のＭｇＯ量：５〜２２％］
本発明では、スラグ中のＭｇＯ量を５％以上とするのがよい。スラグの塩基度がたとえ２．３以下であっても、該塩基度が１．９以上の比較的高い領域では、基本的には塩基度の上昇に伴って、原料混合物中で酸化鉄含有物質が還元されることによって生成する還元鉄微粒子同士の凝集能は徐々に低下する傾向が認められるからである。即ち、スラグ塩基度が比較的高い領域では、スラグの凝集能が大きく低下し、延いては生成する還元鉄粒子の凝集能も低下し、本発明で意図する大粒の粒状金属鉄が高歩留りで得られ難くなるからである。そのため塩基度が比較的高い領域では、最終スラグの塩基度が２．３以下であっても、本発明法の経済的操業性を確保するために、スラグ中のＭｇＯ量を５％以上とするのがよい。ＭｇＯ量が５％を下回ると、通常の操業温度では、２ＣａＯ・ＳｉＯ2で表される複合酸化物がスラグ内に晶出し、スラグの流動性が失われ、凝集性が失われるからである。一方、スラグの塩基度が１．９以上の比較的高い領域で、スラグ中のＭｇＯ量が２２％を超えると、スラグ中にＭｇＯが晶出して却って凝集性が阻害される。そのため目標とする大粒の粒状金属鉄を高歩留りで製造できない。従ってスラグ中のＭｇＯ量は、５〜２２％とするのがよい。ＭｇＯ含有量のより好ましい上限は２０％である。
【００２８】
上述したスラグの塩基度とスラグ中のＭｇＯ量は、酸化鉄含有物質および炭素質還元剤の量を調整することによって制御できる。酸化鉄含有物質や炭素質還元剤は、少なくともＣａＯ、ＭｇＯおよびＳｉＯ2を含んでいるからである。なお、酸化鉄含有物質として配合される鉄鉱石や、炭素質還元剤として配合される石炭やコークスは天然物であり、種類に応じてＣａＯやＭｇＯ、ＳｉＯ2の各含有量も変化するため、それらの配合量を一律に規定することは困難であるが、酸化鉄含有物質として配合される鉄鉱石等に含まれる脈石の成分組成と、炭素質還元剤として配合される石炭やコークス等に含まれる灰分の成分組成を考慮し、適切に調整することが好ましい。
【００２９】
例えば、床敷材として炭素質粉末を装入する場合は、該炭素質粉末の成分とその量も考慮して、酸化鉄含有物質と炭素質還元剤の量を調整することによって、上記スラグの塩基度や該スラグに占めるＭｇＯ含有量を制御する。
【００３０】
なお、本発明は、前述の如く生成スラグの塩基度と、Ｎａ2Ｏ含有量、Ｋ2Ｏ含有量、Ｌｉ2Ｏ含有量を定めたところに最大の特徴を有しており、床敷材として炉床上に装入される炭素質粉末の使用は必ずしも必須ではないが、炉床上に炭素質粉末を床敷材として装入すれば、炉内の還元ポテンシャルがより効率的に高められ、金属化率の向上と硫黄含有量の低減の両作用をより一層効果的に発揮させることができるので好ましい。こうした床敷材としての作用をより確実に発揮させるには、炉床上へ２ｍｍ程度以上の厚みで粉粒状の炭素質粉末を敷いておくことが望ましい。しかも炭素質粉末を床敷材としてある程度の厚みを持った層状に敷き詰めておけば、該床敷層が原料混合物と炉床耐火物の緩衝材となり、或いは副生スラグ等に対する炉床耐火物の保護材となり、炉床耐火物の寿命延長にも役立つ。
【００３１】
但し、床敷層が厚くなり過ぎると、原料混合物が炉床上の床敷層内へ潜り込んで還元の進行が阻害される、などの問題を生じることがあるので、７．５ｍｍ程度以下に抑えることが望ましい。
【００３２】
上記床敷材として用いる炭素質粉末の種類は特に限定されず、通常の石炭やコークス等を粉砕し、好ましくは適度に粒度調整したものを使用すればよく、また石炭を使用する場合は、流動性が低く且つ炉床上で膨れや粘着性を帯びることのない無煙炭が好適である。
【００３３】
また、上記原料混合物に含まれる前記ＭｇＯ供給物質以外に、新たに「他のＭｇＯ供給物質」を配合する場合は、当該「他のＭｇＯ供給物質」の成分組成とその配合量も考慮して酸化物含有物質と炭素質還元剤の量を調整することによって、上記スラグの塩基度や該スラグに占めるＭｇＯ含有量を制御する。
【００３４】
上記原料混合物に含まれる前記ＭｇＯ供給物質以外に、新たに配合する「他のＭｇＯ供給物質」の種類は特に制限されないが、例えば、ＭｇＯ粉末や天然鉱石や海水などから抽出されるＭｇ含有物質、或いは炭酸マグネシウム（ＭｇＣＯ3）などが挙げられる。
【００３５】
また、上記原料混合物に含まれる前記ＣａＯ供給物質以外に、新たに「他のＣａＯ供給物質」を配合する場合は、当該「他のＣａＯ供給物質」の成分組成とその配合量も考慮して酸化物含有物質と炭素質還元剤の量を調整することによって、上記スラグの塩基度や該スラグに占めるＣａＯ含有量を制御する。
【００３６】
上記原料混合物に含まれる前記ＣａＯ供給物質以外に、新たに配合する「他のＣａＯ供給物質」の種類は特に制限されないが、代表例として生石灰（ＣａＯ）や炭酸カルシウム（ＣａＣＯ3）などが挙げられる。
【００３７】
また、ＭｇＯとＣａＯの供給物質として、例えば、ドロマイト鉱石を配合してもよい。
【００３８】
スラグに占めるＮａ2Ｏ量やＫ2Ｏ量、Ｌｉ2Ｏ量は、上記原料混合物に配合するＮａ2Ｏ供給物質やＫ2Ｏ供給物質、Ｌｉ2Ｏ供給物質の種類に応じて配合量を調整することで、各アルカリ酸化物の含有量を調整すればよい。
【００３９】
上記Ｎａ2Ｏ供給物質の種類は特に制限されないが、例えば、炭酸ナトリウム（Ｎａ2ＣＯ3）などが挙げられる。
【００４０】
上記Ｋ2Ｏ供給物質の種類は特に制限されないが、例えば、炭酸カリウム（Ｋ2ＣＯ3）などが挙げられる。
【００４１】
上記Ｌｉ2Ｏ供給物質の種類は特に制限されないが、例えば、炭酸リチウム（Ｌｉ2ＣＯ3）などが挙げられる。
【００４２】
ＮａとＫの供給物質として、例えば、ネフェリン［霞石；組成は（Ｎａ，Ｋ）（Ａｌ，Ｓｉ）Ｏ4］などが挙げられる。
【００４３】
上記酸化鉄含有物質と炭素質還元剤以外に配合されるＭｇＯ供給物質やＣａＯ供給物質、或いはＮａ2Ｏ供給物質やＫ2Ｏ供給物質、Ｌｉ2Ｏ供給物質の添加法にも格別の制限はなく、原料混合物の調整段階で配合したり、床敷材と共に、或いはこれとは独立に回転炉床上へ予め装入しておき、或いは原料混合物の装入と同時もしくは後に上方から別途装入する方法、等を適宜採用できる。
【００４４】
原料混合物には、バインダーとして少量の多糖類（例えば、小麦粉等の澱粉）を配合してもよい。
【００４５】
なお、「環境対策重視」の観点に基づけば、原料混合物に蛍石は配合しないことが望まれ、上述した本発明によれば、蛍石を配合しなくとも充分に脱硫能と凝集性能の向上が図れる。しかし原料混合物に蛍石を配合して脱硫能および凝集性能の一層の向上を図ることもできる。
【００４６】
上述したように、本発明では、実用規模の移動炉床式加熱還元炉を用いて操業を行う際に、塩基度調整材としてＭｇＯ供給物質を使用して最終スラグの塩基度を最大で２．３程度にまで高めれば、実操業を踏まえた１４５０℃までの温度域でスラグを十分に溶融させることができる。これにより粒状金属鉄を安定した操業状況の下で製造でき、しかもスラグ−メタル間の硫黄分配比（Ｓ）／［Ｓ］で１０程度以上、特に２０以上を確保できる。その結果、炭素質還元剤や床敷材などとして配合する石炭等の銘柄によって多少に違いはあるが、最終的に得られる粒状金属鉄の硫黄含有量を０．０８０％以下、特に０．０５％以下にまで安定して抑えることが可能となる。
【００４７】
特に本発明では、実用炉の加熱方式として最も汎用性の高いガスバーナーによる燃焼加熱方式を採用した場合に避けることのできない、雰囲気ガス還元ポテンシャルの低下に伴う硫黄分配比（Ｓ）／［Ｓ］の低下を、スラグの塩基度と、スラグ中のＮａ2Ｏ量、Ｋ2Ｏ量、Ｌｉ2Ｏ量を調整することによって防止できるようにした意義は大きい。
【００４８】
次に、本発明に用いられる移動炉床式加熱還元炉の概略と該加熱還元炉を用いた粒状金属鉄の製造方法の概略、および粒状金属鉄を製造できるメカニズムについて図１を用いて詳細に説明するが、下記図面は、本発明を限定するものではなく、前・後記の趣旨に適合し得る範囲で適当に変更して実施することも可能であり、それらはいずれも本発明の技術的範囲に含まれる。
【００４９】
図１は、移動炉床式加熱還元炉のうち、回転炉床式の加熱還元炉の一構成例を示す概略説明図である。なお、炉の内部構造を示すために、炉の一部を切り欠き、内部を示している。
【００５０】
回転炉床式の加熱還元炉Ａには、酸化鉄含有物質と炭素質還元剤を含む原料混合物１が、原料投入ホッパー３を通して、回転炉床４上へ連続的に装入される。酸化鉄含有物質としては、通常、鉄鉱石やマグネタイト鉱石などが、炭素質還元剤としては、通常、石炭やコークスなどが用いられる。
【００５１】
前記原料混合物１を供給するときの形態は特に限定されず、酸化鉄含有物質と炭素質還元剤などを適度に混合したものを供給してもよいが、通常は、酸化鉄含有物質と炭素質還元剤などを含む原料混合物を押し固めて得られた簡易成形体を供給するか、または該原料混合物をペレットやブリケットなどに成形した炭材内装成形体を供給するのがよい。また、簡易成形体や炭材内装成形体と併せて粉粒状の炭素質粉末２を供給してもよい。
【００５２】
本発明法では、上述したように、加熱還元炉Ａに、原料混合物１の他にＮａ2Ｏ供給物質、Ｋ2Ｏ供給物質、およびＬｉ2Ｏ供給物質よりなる群から選ばれる少なくとも１種を装入する。また、必要に応じて、原料混合物以外の物質（例えば、ＭｇＯ供給物質やＣａＯ供給物質など）を装入してもよい。但し、環境対策重視の観点に基づき、フッ素含有脱硫剤は装入しないことが好ましい。
【００５３】
次に、上記原料混合物１を加熱還元炉Ａに装入するときの手順を具体的に説明する。原料混合物１の装入に先立って、原料投入ホッパー３から回転炉床４上に粉粒状の炭素質粉末２を床敷として装入して敷き詰めておき、その上に原料混合物１を装入しておくのがよい。
【００５４】
図１に示した例では、１つの原料投入ホッパー３を炭素質粉末２の装入と、原料混合物１を装入するために共用する例を示しているが、ホッパーを２つ以上用いて炭素質粉末２と原料混合物１を別々に装入することも勿論可能である。なお、床敷として装入される炭素質粉末２は、還元効率を高めると共に加熱還元によって得られる粒状金属鉄の低硫化を増進する上でも極めて有効であるが、装入を省略してもよい。床敷として装入する炭素質粉末の種類は特に限定されず、例えば、石炭やコークスであってもよい。床敷として装入する炭素質粉末は、原料混合物として配合する炭素質還元剤よりもＳ含有量が少ないものを用いるのがよい。
【００５５】
図１に示した加熱還元炉Ａの回転炉床４は、反時計方向に回転されている。回転速度は、加熱還元炉Ａの大きさや操業条件によって異なるが、通常は８分から１６分程度で１周する。加熱還元炉Ａにおける炉体８の壁面には加熱バーナー５が複数個設けられており、該加熱バーナー５の燃焼熱あるいはその輻射熱によって炉床部に熱が供給される。加熱バーナー５は、炉の天井部に設けてもよい。
【００５６】
耐火材で構成された回転炉床４上に装入された原料混合物１は、該回転炉床４上で加熱還元炉Ａ内を周方向へ移動する中で、加熱バーナー５からの燃焼熱や輻射熱によって加熱される。そして当該加熱還元炉Ａ内の加熱帯を通過する間に、当該原料混合物１内の酸化鉄は還元された後、副生する溶融スラグと分離しながら、且つ残余の炭素質還元剤による浸炭を受けて溶融しながら粒状に凝集して粒状金属鉄１０となり、回転炉床４の下流側ゾーンで冷却固化された後、スクリューなどの排出装置６によって炉床上から順次排出される。このとき副生したスラグも排出されるが、これらはホッパー９を経た後、任意の分離手段（例えば、篩目や磁選装置など）により金属鉄とスラグの分離が行われる。なお、図１中、７は排ガス用ダクトを示している。
【００５７】
以上の通り、本発明では、加熱還元して副生する（１）スラグの塩基度と（２）スラグ中に占めるＮａ2Ｏ含有量、Ｋ2Ｏ含有量、Ｌｉ2Ｏ含有量を適切に調整し、生成スラグの融点と硫黄分配比（Ｓ）／［Ｓ］をうまくコントロールすることによって、低硫黄含有量の粒状金属鉄を効率よく製造することが可能となる。
【実施例】
【００５８】
以下、本発明を実施例によって更に詳細に説明するが、下記実施例は本発明を限定する性質のものではなく、前・後記の趣旨に適合し得る範囲で適当に変更して実施することも可能であり、それらはいずれも本発明の技術的範囲に含まれる。なお、下記実施例では、小型の実験用加熱還元炉を用いて試験を行った結果を示す。
【００５９】
酸化鉄含有物質として鉄鉱石を用い、炭素質還元剤として石炭を用い、これらを混合した。鉄鉱石の成分組成を表１に、石炭の成分組成（分析値のうちその他とは、固形炭素質を意味する）を表２に示す。
【００６０】
上記原料混合物には、酸化鉄含有物質と炭素質還元剤の他にバインダー（小麦粉）を配合し、必要に応じて、ＣａＯ供給物質として炭酸カルシウム（ＣａＣＯ3）、ＭｇＯとＣａＯの供給物質としてドロマイト鉱石（主成分はＣａＣＯ3・ＭｇＣＯ3）等のスラグ塩基度調整用副原料と、Ｎａ2Ｏ供給物質として炭酸ナトリウム（Ｎａ2ＣＯ3）、Ｎａ2ＯとＫ2Ｏの供給物質としてネフェリン［組成は（Ｎａ，Ｋ）（Ａｌ，Ｓｉ）Ｏ4］、Ｌｉ2Ｏ供給物質として炭酸リチウム（Ｌｉ2ＣＯ3）等を配合して配合物を得た。配合物の成分組成を下記表３に示す。
【００６１】
得られた配合物を成形することによりペレット状の原料成形体を作製した。得られた原料成形体を小型の実験用加熱還元炉内へ装入して加熱還元した。炉床上には、床敷材として表２に示す成分組成の石炭（炭素質粉末）を５ｍｍ程度の厚みで敷いておいた。炉内温度は１４５０℃に調整した。加熱還元炉の炉床上に装入された原料成形体中の酸化鉄分は、約１０〜１６分かけて炉内で加熱される間に固体状態を維持しながら還元され、生成した還元鉄は、還元後に残っている炭素質粉末による浸炭を受けながら融点降下して相互に凝集した。このとき副生するスラグも、部分的、もしくはほぼ完全に溶融して相互に凝集し、溶融状態の粒状金属鉄と溶融スラグに分離した。その後、これら溶融状態の粒状金属鉄と溶融スラグを冷却して融点以下に降温（具体的には、１１００℃程度までに冷却）して凝固させ、固体状態の粒状金属鉄またはスラグとして炉外へ排出した。
【００６２】
粒状金属鉄とスラグの成分組成を下記表４または表５に示す。また、スラグに含まれるＣａＯ、ＭｇＯおよびＳｉＯ2量からスラグの塩基度［（ＣａＯ＋ＭｇＯ）／ＳｉＯ2］を算出し、下記表４または表５に併せて示す。
【００６３】
また、配合計算から求められるＦｅ量に対して、凝集して粒状金属鉄として得られたＦｅ量の歩留まり率を算出した。歩留まり率が９８％を超えるものを凝集性が良好（○）、歩留まり率が９８％以下のものを凝集性が不良（△）として評価した。評価結果を下記表４または表５に示す。表５において、凝集性×とは、粒状金属鉄とスラグが分離せずに粒状金属鉄として回収できなかったことを意味している。
【００６４】
また、粒状金属鉄に含まれる硫黄量［Ｓ］に対するスラグに含まれる硫黄量（Ｓ）の比（硫黄分配比（Ｓ）／［Ｓ］）を算出し、下記表４または表５に併せて示す。
【００６５】
また、生成スラグの塩基度と硫黄分配比の関係を図２に示す。図２中、横軸は生成スラグの塩基度、縦軸は硫黄分配比を示している。
【００６６】
図２中、■は原料混合物にＮａ2ＯとＫ2Ｏの供給物質を配合するか、原料混合物にＮａ2Ｏ供給物質を配合し、且つ、スラグの要件が本発明の範囲を満足する表４のＮｏ．１〜１２の結果を示している。図２中、▲は原料混合物にＬｉ2Ｏ供給物質を配合し、且つ、スラグの要件が本発明の範囲を満足する表４のＮｏ．１３〜２１の結果を示している。図２中、◇は原料混合物にＮａ2Ｏ供給物質とＬｉ2Ｏ供給物質を配合し、且つ、スラグの要件が本発明の範囲を満足する表４のＮｏ．２２〜２３の結果を示している。図２中、○は原料混合物にＬｉ2Ｏ供給物質を配合したが、スラグの要件が本発明の範囲を満足しないか、原料混合物にＮａ2Ｏ供給物質、Ｋ2Ｏ供給物質、Ｌｉ2Ｏ供給物質のいずれも配合しない表５のＮｏ．２６〜３４の結果を示している。
【００６７】
表４および表５から明らかなように、粒状金属鉄の硫黄含有量を０．０８０％以下に抑えるには、スラグの塩基度およびスラグ中のＮａ2Ｏ量、Ｋ2Ｏ量、或いはＬｉ2Ｏ量を本発明の範囲内とすることで、硫黄分配比（Ｓ）／［Ｓ］を１０以上確保することが望ましいことが分かる。
【００６８】
図２から明らかなように、スラグの塩基度が高まるにつれて、硫黄分配比（Ｓ）／［Ｓ］は急速に増大している。特にスラグの塩基度が１．４を超えると、硫黄分配比は顕著に増大している。
【００６９】
また、図２から明らかなように、スラグの塩基度を１．４以上にした場合、塩基度が高まるにつれて硫黄分配比（Ｓ）／［Ｓ］も高まるが、原料混合物にＭｇＯ供給物質と、Ｎａ2Ｏ供給物質、Ｋ2Ｏ供給物質、或いはＬｉ2Ｏ供給物質を配合してスラグ中にＮａ2Ｏ、Ｋ2Ｏ、或いはＬｉ2Ｏを含有させると、Ｎａ2Ｏ等を含有しない場合と比べて硫黄分配比（Ｓ）／［Ｓ］が確実に高くなることが分かる。
【００７０】
また、原料混合物にＮａ2Ｏ供給物質、Ｋ2Ｏ供給物質、或いはＬｉ2Ｏ供給物質を配合しない場合は、最終スラグの塩基度が１．７程度まで高まるとスラグの融点が高くなり、溶融スラグの凝集が進み難くなって還元鉄の凝集も阻害される傾向がみられ、細かな粒状金属鉄が多数生成して、大粒の粒状金属鉄を高歩留りで得ることが困難になる。
【００７１】
本実施例では、ＭｇＯとＣａＯの供給物質としてドロマイト鉱石を配合することによってスラグの塩基度とスラグ中のＭｇＯ量を調整しているが、本実施例の配合物組成の場合は、配合物中に占めるドロマイト鉱石をおおむね０〜６．５％の範囲内に制御すれば、本発明で定める塩基度およびＭｇＯ含有量の範囲内に制御できる。
【００７２】
以上の通り、本発明では、原料混合物中にＭｇＯ供給物質と、更にＮａ2Ｏ供給物質、Ｋ2Ｏ供給物質、或いはＬｉ2Ｏ供給物質等を適正に配合し、ＣａＯ、ＭｇＯ、ＳｉＯ2の含有量から求められる最終スラグの塩基度を１．４〜２．３の範囲内に、且つスラグ中のＮａ2Ｏ量を０．１０％以上、Ｋ2Ｏ量を０．１０％以上、Ｌｉ2Ｏ量を０．０５％以上の範囲に入るように調整することによって、硫黄分配比を１０以上にすることができ、得られる粒状金属鉄の硫黄含有量［Ｓ］を０．０８０％以下に低減できることが実証された。
【００７３】
【表１】
0005210555.tif 000002
【００７４】
【表２】
0005210555.tif 000003
【００７５】
【表３】
0005210555.tif 000004
【００７６】
【表４】
0005210555.tif 000005
【００７７】
【表５】
0005210555.tif 000006
【図面の簡単な説明】
【００７８】
【図１】図１は、回転炉床式の加熱還元炉の一構成例を示す概略説明図である。
【図２】図２は、得られたスラグの塩基度と硫黄分配比の関係を示すグラフである。
【符号の説明】
【００７９】
Ａ  回転炉床式加熱還元炉
１  原料混合物
２  炭素質粉末
３  原料投入ホッパー
４  回転炉床
５  加熱バーナー
６  排出装置
７  排ガス用ダクト
８  炉体
９  ホッパー
１０  粒状金属鉄
【図１】
0005210555.tif 000007
【図２】
0005210555.tif 000008